Patent WO-2019215105-A1 (WO)
Inventor: LANDFESTER KATHARINA
IPC: B82Y5/00
Filed: 2019-05-06
Abstract: La présente invention concerne une nanoparticule modifiée destinée à être utilisée dans un procédé thérapeutique, le procédé thérapeutique comprenant l'administration de la nanoparticule modifiée à un organisme, le ciblage des nanoparticules modifiées sur un site spécifique dans l'organisme, suivi d'une absorption de la nanoparticule modifiée dans une cellule. La nanoparticule modifiée peut être obtenue par un procédé comprenant les étapes consistant à i) utiliser une nanoparticule et ii) mettre en contact la nanoparticule avec un ou plusieurs anticorps à une valeur de pH inférieure à 7,0 de manière à lier de manière non covalente ledit un ou lesdits plusieurs anticorps via sa/leur région Fc sur la surface de la nanoparticule. La nanoparticule utilisée dans l'étape i) est constituée d'un matériau possédant au moins un groupe protonable ou déprotonable sur la surface correspondante et/ou ledit un ou lesdits plusieurs fragments de ciblage mis en contact avec la nanoparticule dans l'étape ii) possèdent au moins un groupe protonable ou déprotonable. a) La nanoparticule utilisée dans l'étape i) possède au moins un groupe déprotonable sur la surface correspondante, le groupe déprotonable étant choisi dans le groupe constitué par les groupes carboxy, hydroxyle, thiol, acide sulfénique, acide sulfinique, acide sulfonique, thiocarboxylique, peroxycarboxylique, oxime et des combinaisons arbitraires de deux, ou plus, des groupes susmentionnés, la nanoparticule utilisée dans l'étape i) étant constituée d'un matériau choisi dans le groupe constitué par le polystyrène, le polyacrylate, le polyméthacrylate, le poly(acide L-lactique) le poly(acide L-lactique-co-acide glycolique), un polyaminoacide et l'hydroxyéthylamidon et, de préférence, la nanoparticule étant mise en contact soit avec ledit un ou lesdits plusieurs anticorps dans l'étape ii) à une valeur de pH de 1,0 à 4,2 soit avec ledit un ou lesdits plusieurs anticorps dans l'étape ii) à une valeur de pH de 5,0 à 6,5. Ou b) la nanoparticule utilisée dans l'étape i) possède au moins un groupe protonable sur la surface correspondante, le groupe protonable étant choisi dans le groupe constitué par les groupes amino, hydrazine, hydrazide, carboxyhydrazide, amide d'acide sulfonique, amide et des combinaisons arbitraires de deux, ou plus, des groupes susmentionnés, la nanoparticule utilisée dans l'étape i) étant constituée de polystyrène et/ou d'un polyaminoacide et, de préférence, la nanoparticule étant mise en contact avec ledit un ou lesdits plusieurs anticorps dans l'étape ii) à une valeur de pH de 1,0 à 4,2. Ou c) La nanoparticule utilisée dans l'étape i) est constituée d'un matériau choisi dans le groupe constitué par les protéines réticulées, le dextrane, les cires, les silices, les oxydes de fer et les poly(méthacrylates de méthyle), la nanoparticule, lorsqu'elle est constituée d'une protéine réticulée ou d'une cire, étant de préférence mise en contact avec ledit un ou lesdits plusieurs anticorps dans l'étape ii) à une valeur de pH de 1 à 5 ou la nanoparticule, lorsqu'elle est constituée d'un dextrane, d'une silice, d'un poly(méthacrylate de méthyle) ou d'un oxyde de fer, étant de préférence mise en contact avec ledit un ou lesdits plusieurs anticorps dans l'étape ii) à une valeur de pH de 4 à 7.